(57)【要約】【課題】白色面による高い光反射性と黒色面による遮光性とを有すると共に、薄く形成することのできる反射・遮光性フィルムを提供する。【解決手段】黒色面を黒色樹脂フィルム、黒色印刷層又は黒色接着剤層で形成し、白色面を白色樹脂フィルム、金属薄膜層、白色印刷層又は白色接着剤層で形成する。黒色印刷層や金属薄膜層、白色印刷層の外側には透明樹脂フィルムを配置して印刷層等を保護する。各樹脂フィルムにはポリエチレンテレフタレート（ＰＥＴ）フィルムが最適である。【選択図】図１
2007322621.tif 000002
【特許請求の範囲】
【請求項１】
白色樹脂フィルム（１１）と黒色樹脂フィルム（１２）とを、白色又は黒色の接着剤層（１３）を介して積層したことを特徴とする反射・遮光性フィルム。
【請求項２】
前記白色樹脂フィルム（１１）と前記接着剤層（１３）との間に金属薄膜層（２１）を設けたことを特徴とする請求項１記載の反射・遮光性フィルム。
【請求項３】
一面に金属薄膜層（２１）を設けた透明フィルム（２３）と、一面に黒色印刷層（２２）を設けた他の透明フィルム（２３）とを、前記金属薄膜層（２１）と黒色印刷層（２２）との間に配置される白色又は黒色の接着剤層（１３）を介して積層したことを特徴とする反射・遮光性フィルム。
【請求項４】
一面に白色印刷層（３１）を設けた透明フィルム（２３）と、一面に黒色印刷層（２２）設けた他の透明フィルム（２３）とを、前記白色印刷層（３１）と黒色印刷層（２２）との間に配置される白色又は黒色の接着剤層（１３）を介して積層したことを特徴とする反射・遮光性フィルム。
【請求項５】
黒色樹脂フィルム（１２）と透明樹脂フィルム（２３）とを、白色接着剤層（４１）を介して積層したことを特徴とする反射・遮光性フィルム。
【請求項６】
一面に黒色印刷層（２２）を設けた透明樹脂フィルム（２３）と、他の透明フィルム（２３）とを、前記黒色印刷層（２２）と他の透明樹脂フィルム（２３）との間に配置される白色接着剤層（４１）を介して積層したことを特徴とする反射・遮光性フィルム。
【請求項７】
白色樹脂フィルム（１１）と透明樹脂フィルム（２３）とを黒色接着剤層（６１）を介して積層したことを特徴とする反射・遮光性フィルム。
【請求項８】
一面に白色印刷層（３１）を設けた透明樹脂フィルム（２３）と、他の透明フィルム（２３）とを、前記白色印刷層（３１）と他の透明樹脂フィルム（２３）との間に配置される黒色接着剤層（６１）を介して積層したことを特徴とする反射・遮光性フィルム。
【発明の詳細な説明】
【技術分野】
【０００１】
本発明は、本発明は、一方の面は遮光性を有し、他方の面は光反射性を有する反射・遮光性フィルムに関する。
【背景技術】
【０００２】
小型の電子機器、特に携帯電話では、屋外での夜間の使用などに備えて、操作キー照明用のバックライト機能を設けており、操作キーの裏面に、操作キー側の面（表面）を低反射率面、裏面を高反射率面とした漏光防止シートを配置し、操作キーを効果的に照明するとともに、操作キー周辺の隙間などからの光の漏洩を防止するようにしている（例えば、特許文献１参照。）。前記漏光防止シートのように、一面を反射面、他面を遮光面としたシートは、一般に反射面側を白色面あるいは金属面とし、遮光面側は黒色面としている。
【０００３】
同様の反射・遮光性を有するシート状のものとして、粘着剤層、白色フィルム、金属薄膜層、黒インキ層を積層した反射・遮光性粘着テープが知られており、液晶表示装置をバックライト枠体に固定する用途等に用いられている（例えば、特許文献２参照。）。
【０００４】
また、片面が黒色で、反対面が白色の基材フィルムの一面に黒色着色剤を含有する粘着剤層を設けた遮光性粘着シートも、液晶ディスプレイ装置の縁取りに用いられている（例えば、特許文献３参照。）。
【特許文献１】特開平１０−１２５１６２号公報
【特許文献２】特開２００４−１８４４４３号
【特許文献３】特開２００２−２３５０５３号
【発明の開示】
【発明が解決しようとする課題】
【０００５】
しかし、上述のような粘着剤層を有するものでは、粘着剤層が厚くなることから、十分な遮光性を得るためにはシート全体が厚くなってしまい、近年の携帯電話における一層の軽量化、薄型化の要望に応えることは困難であった。また、基材フィルムの一面に遮光用の黒インキ、他面に反射用の白インキや金属薄膜層を設けたものでは、黒インキ、白インキ、金属薄膜層等が外部に露出した状態になるため、耐久性に劣るという欠点があり、加工工程や組み付け工程でこれらが削れたり、はげ落ちたりするなどして破損してしまうおそれがあった。
【０００６】
そこで本発明は、高い光反射性と遮光性とを有すると共に、薄く形成することのできる反射・遮光性フィルムを提供することを目的としている。
【課題を解決するための手段】
【０００７】
上記目的を達成するため、本発明の反射・遮光性フィルムにおける第１の構成は、白色樹脂フィルムと黒色樹脂フィルムとを、白色又は黒色の接着剤層を介して積層したことを特徴とし、第２の構成は、前記白色樹脂フィルムと前記接着剤層との間に金属薄膜層を設けたことを特徴としている。第３の構成は、一面に金属薄膜層を設けた透明フィルムと、一面に黒色印刷層を設けた他の透明フィルムとを、前記金属薄膜層と黒色印刷層との間に配置される白色又は黒色の接着剤層を介して積層したことを特徴とし、第４の構成は、一面に白色印刷層を設けた透明フィルムと、一面に黒色印刷層設けた他の透明フィルムとを、前記白色印刷層と黒色印刷層との間に配置される白色又は黒色の接着剤層を介して積層したことを特徴としている。第５の構成は、黒色樹脂フィルムと透明樹脂フィルムとを、白色接着剤層を介して積層したことを特徴とし、第６の構成は、一面に黒色印刷層を設けた透明樹脂フィルムと、他の透明フィルムとを、前記黒色印刷層と他の透明樹脂フィルムとの間に配置される白色接着剤層を介して積層したことを特徴としている。第７の構成は、白色樹脂フィルムと透明樹脂フィルムとを黒色接着剤層を介して積層したことを特徴とし、第８の構成は、一面に白色印刷層を設けた透明樹脂フィルムと、他の透明フィルムとを、前記白色印刷層と他の透明樹脂フィルムとの間に配置される黒色接着剤層を介して積層したことを特徴としている。
【発明の効果】
【０００８】
本発明の反射・遮光性フィルムによれば、白色面による高い光反射性と黒色面による高い遮光性とを得ることができ、且つフィルムを薄く製造することができる。特に、黒色や白色の印刷層は、樹脂フィルムよりも薄く製造でき、また高い光反射性と遮光性とを得ることができることから効果的である。さらに、黒色や白色の接着剤層を用いることにより、少ない層でフィルムを製造することができ、フィルムを更に薄くすることができると共に、ラミネート工程を少なくすることができ、コストの削減を図ることができる。特に、フィルム自体を黒色あるいは白色とし、また、印刷層や金属薄膜層を透明樹脂フィルム等で覆って保護しているため、耐久性に優れたものとなり、取り扱いも容易で、加工工程等で破損するおそれもない。
【発明を実施するための最良の形態】
【０００９】
図１乃至図５は本発明の反射・遮光性フィルムの各形態例を示す説明図である。図１に示される第１形態例の反射・遮光性フィルム１０は、白色面を形成する白色樹脂フィルム１１と黒色面を形成する黒色樹脂フィルム１２とを、白色又は黒色の接着剤層１３を介して積層したものである。白色樹脂フィルム１１及び黒色樹脂フィルム１２を構成する合成樹脂としては、セロハン、アセテート、ポリ塩化ビニル、ポリエチレン、ポリプロピレン、ポリエステル、ポリ四フッ化エチレン、ポリフッ化ビニル、ポリイミド、ポリカーボネート、ポリスチレン等が挙げられるが、そのなかでも、耐熱性・耐光性に優れるポリエステル、特に、ポリエチレンテレフタレート（ＰＥＴ）が最適である。また、これらのフィルムを構成する樹脂中には、公知の各種添加剤、例えば、酸化防止剤、帯電防止剤などを添加することができる。
【００１０】
白色樹脂フィルム１１の透過率は、３５％以下、特に０．１％未満であることが好ましい。透過率が３５％を超えると、接着剤層１３や黒色樹脂フィルム１２の色目が透けて反射光が灰色になってしまう。このような白色樹脂フィルム１１は、合成樹脂に白色着色剤を含有させたり、フィルム内部に微細な気泡を形成させて製造することができる。薄さ・反射性・加工性を重視する場合には、白色着色剤を含有させる方法が好ましい。３８０〜４２０ｎｍの波長の反射性を重視する場合は、微細な気泡を形成させる方法が好ましい。さらに、合成樹脂がポリエステルである場合、フィルム内部に微細な気泡を形成させる方法としては、ポリメチルペンテン等のポリエステルと非相溶な樹脂を含有させるか、あるいは発泡剤を含有させてフィルムを二軸延伸する方法が挙げられる。
【００１１】
白色着色剤としては、硫酸バリウム、酸化チタン、炭酸カルシウム、シリカ、タルク、クレー等が挙げられ、これらを単独、あるいは複数種類添加することができ、反射効率を考慮すると、酸化チタン、硫酸バリウムが好ましく、その中でも二酸化チタンが最適である。白色着色剤の平均粒径は、０．１〜０．４μｍが好ましい。０．１μｍ未満であると反射光に黄色味が増し、０．４μｍを超えると青味が増す。白色着色剤の添加量は、１０〜４０質量％、特に１５〜３５質量％の範囲が好ましい。添加量が１０質量％未満の場合は平均反射率が低下し、４０質量％を超えると延伸性の劣ったものとなり、フィルムの生産性及び加工性が著しく悪くなる。
【００１２】
黒色樹脂フィルム１２は、合成樹脂にカーボンブラックやアリニンブラックのような黒色顔料、アントラキノン、インジゴイド、ジアゾ系有機系染料などの黒色着色剤を練り込みフィルム状に形成するか、またはプラスチックフィルムを上記黒色染料で染色して形成すればよい。
【００１３】
接着剤層１３としては、公知のアクリル系、ゴム系、シリコン系の粘着剤を使用することができる。そのなかでも、単量体成分として炭素数２〜１４のアルキル基を有するアクリル酸エステルを含有するアクリル系共重合体が、耐光性・耐熱性の点から好ましい。例えば、ｎ−ブチルアクリレート、イソオクチルアクリレート、２−エチルヘキシルアクリレート、イソノニルアクリレート、エチルアクリレート等のアクリル系共重合体が挙げられる。さらに単量体成分として、側鎖に水酸基、カルボキシル基、アミノ基などの極性基を有するアクリル酸エステルやその他のビニル系単量体を、０．０１〜１５質量％の範囲で添加することが好ましい。アクリル系共重合体は、溶液重合法、塊状重合法、懸濁重合法、乳化重合法、紫外線照射法、電子線照射法によって共重合させることにより得ることができる。アクリル系共重合体の平均分子量は、３０万〜１２０万が好ましく、更に好ましくは、５０万〜１００万である。また、粘着剤の凝集力を上げるために、架橋剤を添加するのが好ましい。架橋剤としては、例えば、イソシアネート系架橋剤、エポキシ系架橋剤、キレート系架橋剤等が挙げられる。さらに、粘着剤の粘着力を向上させるため、粘着付与樹脂を添加しても良い。添加する粘着付与樹脂は、ロジンやロジンのエステル化合物等のロジン系樹脂；ジテルペン重合体やα−ピネン−フェノール共重合体等のテルペン系樹脂；脂肪族系（Ｃ５系）や芳香族系（Ｃ９）等の石油樹脂、その他、スチレン系樹脂、フェノール系樹脂、キシレン樹脂等が挙げられる。粘着付与樹脂としてロジン又はロジンエステルを使用する場合は、水素化により分子内の２重結合を水素添加した水素化ロジン又は水素化ロジンエステルを使用することが、耐黄変性に対しては好ましい。また、接着剤層１３は、光安定化剤を添加することが好ましい。光安定化剤としては、連鎖禁止剤、ハイドロパーオキサイド分解剤、金属不活性剤および紫外線吸収剤が挙げられる。このような添加剤を使用することにより、上記の耐黄変性を抑制することができる。
【００１４】
このような構成を有する反射・遮光性フィルム１０は、フィルム自体が白色あるいは黒色となっているので、鏡面に白又は黒インキを塗布したものに比べて耐久性に優れたものとなる。また、反射・遮光性フィルム１０の厚みは、白色樹脂フィルム１１が３８μｍ程度、黒色樹脂フィルム１２が２５μｍ程度、接着剤層１３が１６μｍ程度とすれば、合計厚さが７９μｍ程度となる。
【００１５】
さらに、本形態例において、白色樹脂フィルム１１と接着剤層１３との間に金属薄膜層を設けても良い。この金属薄膜層は、白色樹脂フィルム１１に金属蒸着を施したり、金属箔を積層したりすることで形成できる。このように金属薄膜層を設けることにより、白色樹脂フィルム１１の厚さを薄くすることができる。例えば、白色樹脂フィルム１１のみで透過率を低くするためには、特に０．１未満にするためには、白色着色剤の添加量を考えると３０μｍ以上の厚みが必要であるが、金属薄膜層を設けることにより、白色樹脂フィルム１１の透過率が３５％以下であれば十分になるため、白色樹脂フィルム１１の厚みを１０〜３０μｍ、好ましくは１２〜２５μｍにすることが可能となる。なお、厚みが１０μｍ未満ではフィルムの加工性及び光反射性が著しく低下し、３０μｍを超えると金属薄膜層を設けた作用効果が十分に得られなくなる。したがって、５μｍ程度の金属薄膜層を設けることにより、反射・遮光性フィルム１０の厚みを、白色樹脂フィルム１１を２５μｍ程度にできるので、前記同様に、黒色樹脂フィルム１２を２５μｍ程度、接着剤層１３を１６μｍ程度としても、合計厚さを７１μｍ程度にすることができる。また、この場合でも、金属薄膜層は白色樹脂フィルム１１に覆われているので、金属薄膜層が破損することを防止できる。
【００１６】
図２に示される第２形態例の反射・遮光性フィルム２０は、一面に金属薄膜層２１を設けた透明フィルム２３と、一面に黒色印刷層２２を設けた他の透明フィルム２３とを、前記金属薄膜層２１と黒色印刷層２２との間に配置される白色又は黒色の接着剤層１３を介して積層して形成されている。金属薄膜層２１は、上述のように、プラスチックフィルムに、金属蒸着を施したり、金属箔を積層して形成されるもので、易接着処理を施すことが好ましく、プライマー処理を施せば最適である。
【００１７】
黒色面を形成する黒色印刷層２２は、カーボンブラック等を顔料として用いた周知の黒インキを使用することができ、その厚みは０．５〜３μｍが好ましい。黒色印刷層２２は単層でも良いが、ピンホール防止の点から２〜４層に積層するのが好ましい。黒インキの組成としては、樹脂成分が１〜１０の水酸基価を有し、イソシアネート系架橋剤を含有するものが、透明樹脂フィルム２３と黒インキ、黒インキと接着剤層１３の密着性の点から好ましい。さらに、樹脂成分がビニルアルコールを共重合した塩化ビニル・酢酸ビニル共重合体とウレタン樹脂の混合物であればより好ましい。黒インキの印刷方式としては、公知慣用の方式が用いられ、例えば、凸版印刷、フレキソ印刷、ドライオフセット印刷、グラビア印刷、グラビアオフセット印刷、オフセット印刷、スクリーン印刷等が採用できる。その中でも、グラビア印刷が重ねてコートするのに適している。
【００１８】
透明樹脂フィルム２３を形成する樹脂には、セロハン、アセテート、ポリ塩化ビニル、ポリエチレン、ポリプロピレン、ポリエステル、ポリ四フッ化エチレン、ポリフッ化ビニル、ポリイミド、ポリカーボネート、ポリスチレン等が挙げられるが、そのなかでも、耐熱性・耐光性に優れるポリエステル、特に、ポリエチレンテレフタレート（ＰＥＴ）が最適である。また、これらのフィルムを構成する樹脂中には、公知の各種添加剤、例えば、酸化防止剤、帯電防止剤などを添加することができる。この透明樹脂フィルム２３の厚さは、金属薄膜層２１及び黒色印刷層２２を保護できればよいため、１２μｍ程度の薄いフィルムを用いることができる。
【００１９】
本形態例では、白色面を金属薄膜層２１で形成するとともに、黒色面を黒色印刷層２２で形成することにより、前述の白色樹脂フィルム及び黒色樹脂フィルムを用いずに、これらよりも薄く形成することができる透明樹脂フィルム２３を用いても十分な反射性、遮光性を確保することできるので、反射・遮光性フィルム２０の厚さを薄くすることができる。例えば、金属薄膜層２１及び黒色印刷層２２をそれぞれ５μｍ程度、接着剤層１３を１６μｍ程度、各透明樹脂フィルム２３を１２μｍ程度とすることで、反射・遮光フィルム２０の厚さを５０μｍ程度とすることができる。この場合も、金属薄膜層２１及び黒色印刷層２２が透明樹脂フィルム２３によってそれぞれ覆われているので、金属薄膜層２１や黒色印刷層２２が破損することを防止できる。
【００２０】
図３に示される第３形態例の反射・遮光性フィルム３０は、一面に白色印刷層３１を設けた透明フィルム２３と、一面に黒色印刷層２２設けた他の透明フィルム２３とを、前記白色印刷層３１と黒色印刷層２２との間に配置される白色又は黒色の接着剤層１３を介して積層して形成されている。
【００２１】
白色印刷層３１は、酸化チタン等を顔料として使用した周知の白インキを使用することができ、黒色印刷層２２と同様に、その厚みを０．５〜３μｍとし、２〜４層に積層するのが好ましい。また、印刷方式も黒色印刷層２２と同様に、凸版印刷、フレキソ印刷、ドライオフセット印刷、グラビア印刷、グラビアオフセット印刷、オフセット印刷、スクリーン印刷等が採用でき、グラビア印刷が最も適している。
【００２２】
本形態例では、黒色面分及び白色面を共に印刷層で形成したことにより、反射・遮光性フィルム３０の厚さを前記形態例２と同様に５０μｍ程度に薄くすることができるとともに、白色印刷層３１は、前述の金属薄膜層２１に比べて反射光を散乱させることができるので、照明ムラの発生を防止することができる。この場合も、白色印刷層３１及び黒色印刷層２２が透明樹脂フィルム２３によってそれぞれ覆われているので、白色印刷層３１や黒色印刷層２２が破損することを防止できる。
【００２３】
図４に示される第４形態例の反射・遮光性フィルム４０は、前記同様の黒色樹脂フィルム１２と透明樹脂フィルム２３とを、白色接着剤層４１を介して積層して形成することにより、黒色面及び白色面をそれぞれ形成している。白色接着剤層４１は、公知のアクリル系、ゴム系、シリコン系の粘着剤に酸化チタン等の白色顔料を練り込んだもので、本形態例では、白色部分を接着剤層４１で構成したことにより、反射・遮光性フィルム４０の厚さを薄くすることができる。例えば、黒色樹脂フィルム１２の厚さを２５μｍ程度、透明樹脂フィルム２３の厚さを１２μｍ程度、白色接着剤層４１の厚さを１６μｍ程度とすることで、反射・遮光性フィルム４０の厚さを５３μｍ程度とすることができる。
【００２４】
図５に示される第５形態例の反射・遮光性フィルム５０は、一面に黒色印刷層２２を設けた透明樹脂フィルム２３と、他の透明フィルム２３とを、前記黒色印刷層２２と他の透明樹脂フィルム２３との間に配置される白色接着剤層４１を介して積層して形成されている。このような構成とすることにより、黒色印刷層２２を５μｍ程度、白色接着剤層４１の厚さを１６μｍ程度、透明樹脂フィルム２３の厚さをそれぞれ１２μｍ程度とすることができるので、反射・遮光性フィルム５０の厚さを４５μｍ程度まで薄くすることができる。
【００２５】
図６に示される第６形態例の反射・遮光性フィルム６０は、白色樹脂フィルム１１と透明樹脂フィルム２１とを黒色接着剤層６１を介して積層して形成されたもので、黒色接着剤層６１は、公知のアクリル系、ゴム系、シリコン系の粘着剤に、カーボンブラックやアリニンブラックのような黒色顔料、アントラキノン、インジゴイド、ジアゾ系有機系染料などの黒色着色剤を練り込んだものを使用できる。この構成を有する反射・遮光性フィルム６０は、白色樹脂フィルムの厚さを３８μｍ程度、透明樹脂フィルムの厚さを１２μｍ程度、黒色接着剤層６１の厚さを１６μｍとすることで、反射・遮光性フィルム６０の厚さを６６μｍとすることができる。
【００２６】
また、上記形態例の他に、一面に白色印刷層３１を設けた透明樹脂フィルム２３と、他の透明フィルム２３とを、前記白色印刷層３１と他の透明樹脂フィルム２３との間に配置される黒色接着剤層６１を介して積層して反射・遮光性フィルムを形成することもできる。
【００２７】
以上の各形態例に示す反射・遮光性フィルム１０，２０，３０，４０，５０，６０は、４００〜７００ｎｍにおける光透過率をそれぞれ０．１％以下にすることができ、白色面側の４００〜７００ｍｎにおける平均の光反射率を７５％以上にすることができる。このように、反射・遮光性フィルム１０，２０，３０，４０，５０，６０は、白色樹脂フィルム１１，金属薄膜層２１，白色印刷層３１，白色接着剤層４１のいずれかによって光を反射させるので、高い光反射性を得ることができ、白色面側の４００〜７００ｎｍにおける平均反射率を７５％以上にすることが可能である。
【００２８】
一方、黒色樹脂フィルム１２，黒色印刷層２２，黒色接着剤層６１のいずれかによって高い遮光性を得ることができ、４００〜７００ｎｍにわたる透過率を０．１％以下にすることが可能である。さらに、金属薄膜層２１，黒色印刷層１２，白色印刷層３１，白色接着剤層４１を用いることによって、高い光反射性と遮光性を有する薄い反射・遮光性フィルムを提供することが可能となる。また、フィルム自体を黒色あるいは白色としたり、金属薄膜層や印刷層を透明樹脂フィルムで覆うことによって外部に露出させないようにしているので、耐久性に優れたものとなり、取り扱いも容易で、加工工程等で破損するおそれもなくなる。
【００２９】
なお、各形態例に示す反射・遮光性フィルムは、必要に応じて外面に粘着材層を設けることも可能である。粘着剤層を設ける場合、粘着剤層の厚みは５〜４０μｍが好ましく、特に１０〜３０μｍが好ましい。粘着剤層が５μｍ未満では、充分な接着性を得ることができず、４０μｍを超えるとフィルムとしての厚みが厚くなりすぎるため適さない。
【００３０】
次に、本発明の反射・遮光性フィルムを携帯電話機に適用した一例を図７及び図８に基づいて説明する。図７は携帯電話機の要部断面図、図８は携帯電話機の正面図である。携帯端末としての携帯電話機７０は、筐体７１と、筐体７１に取付けられる液晶ディスプレイ７２と、液晶ディスプレイ７２の下側に設けられた多機能スイッチ７３と、多機能スイッチ７３の両側に設けられた操作キー７４と、多機能スイッチ７３の下側に設けられた照光キー７５，７６と、照光キー７５，７６の間に設けられた発光ダイオード７７と、筐体７１の端部に設けられたフリップ７８とを備えている。
【００３１】
筐体７１には、楕円形状の照光キー７５，７６が、筐体７１の上板７１ａから突出するように形成され、照光キー７５，７６の下部には抜け止め用のフランジ部が形成されている。照光キー７５は多機能スイッチ７３に近い位置に４つを横１列に、照光キー７６は、多機能スイッチ７３から遠い位置に、横方向に３つを縦４列にそれぞれ配置し、これら照光キー７５，７６を押圧することにより、携帯電話機７０に情報を入力する。また、照光キー７５，７６は、文字部分に相当する部分を透光層とし、その他の部分をフランジ部を含めて遮光層としている。照光キー７５，７６の間には、照光キー７５，７６に光を照射し、透光層となる文字部分を視認させるための発光ダイオード７７が設けられている。この発光ダイオード７７は筐体７１内部に設けられ、筐体７１に覆われている。
【００３２】
フリップ７８は、筐体７１の上板７１ａに開閉可能に設けられ、携帯電話機７０の使用時には、図８に示すようにフリップ７８が開かれて照光キー７５，７６が露出し、携帯電話機７０を使用しないときは、フリップ７８が閉じられて照光キー７５，７６がフリップ７８に覆われる。
【００３３】
次に、図７に基づいて、本発明を適用した携帯電話機７０の内部構造について説明する。筐体７１の基板７１ｂには、金属製のドーム状スイッチ７９と、前記発光ダイオード７７とが設けられている。照光キー７６の下部には、該照光キー７６の押動に伴って上下動する操作子８０が設けられている。操作子８０は、照光キー７６の下面に取り付けられ、該照光キー７６の筐体７１から突出する楕円形状と同形の断面形状を備えた筒部８０ａと、該筒部８０ａの下端に連続する大径フランジ部８０ｂと、該大径フランジ部の下面に設けられ、前記ドーム状スイッチ７９と接触する突出部８０ｃとが一体に設けられ、透光性を備えた樹脂で形成されている。突出部８０ｃは、常時ドーム状スイッチ７９と接触しており、照光キー７６を押圧した際に、突出部８０ｃがドーム状スイッチ７９を押圧することにより情報が入力される。照光キー７６の照明構造は、前記発光ダイオード７７と、操作子８０と、本発明の反射・遮光性フィルム１００とを備えている。反射・遮光性フィルム１００は、筐体７１の上板７１ａと操作子８０の大径フランジ部８０ｂとの間に、白色面を基板７１ｂ側に、黒色面を上板７１ａ側に向けて配設され、操作子８０の筒部８０ａの挿通部４０ａを備え、発光ダイオード７７の上面を覆う。また、照光キー７５の下部も、上述したような照光キー７６の下部と同様の構造を有している。
【００３４】
このように構成された照光キー７５，７６の照明構造によれば、反射・遮光性フィルム１００よりも基板７１ｂ側では、発光ダイオード７７から放たれた光が、例えば白色接着剤層等により広く乱反射して内部に満遍なく拡散した状態になり、前記操作子８０の筒部８０ａ，照光キー７５，７６の透孔層とを介して外部から良好に視認でき、一方、前記筒部８０ａを除いた反射・遮光性フィルム４０よりも上板７１ａ側は、黒色印刷層等によって遮光されていることから、照光キー７５，７６と筐体７１の隙間から光が外部へ漏れることがなく、意匠性、操作性に優れた携帯電話機を提供することができる。
【００３５】
なお、本発明の反射・遮光性フィルムは、上述のように携帯電話機に用いられるだけでなく、その他の照光キーを有するような機器、たとえばリモコンや、パーソナルコンピュータのキーボードなどにも適用でき、さらに、液晶表示素子の筐体にも適用することができる。
【図面の簡単な説明】
【００３６】
【図１】本発明の第１形態例を示す反射・遮光性フィルムの断面説明図である。
【図２】本発明の第２形態例を示す反射・遮光性フィルムの断面説明図である。
【図３】本発明の第３形態例を示す反射・遮光性フィルムの断面説明図である。
【図４】本発明の第４形態例を示す反射・遮光性フィルムの断面説明図である。
【図５】本発明の第５形態例を示す反射・遮光性フィルムの断面説明図である。
【図６】本発明の第６形態例を示す反射・遮光性フィルムの断面説明図である。
【図７】本発明の反射・遮光性フィルムを適用した携帯電話機の要部断面図である。
【図８】同じく正面図である。
【符号の説明】
【００３７】
１０，２０，３０，４０，５０，６０，１００…反射・遮光性フィルム、１１…白色樹脂フィルム、１２…黒色樹脂フィルム、１３…接着剤層、２１…金属薄膜層、２２…黒色印刷層、２３…透明樹脂フィルム、３１…白色印刷層、４１…白色接着剤層、６１…黒色接着剤層、７０…携帯電話機、７１…筐体、７１ａ…上板、７１ｂ…基板、７２…液晶ディスプレイ、７３…多機能スイッチ、７４…操作キー、７５，７６…照光キー、７６ａ…フランジ部、７７…発光ダイオード、７８…フリップ、７９…スイッチ、８０…操作子、８０ａ…筒部、８０ｂ…大径フランジ部、８０ｃ…突出部
【図１】
2007322621.tif 000003
【図２】
2007322621.tif 000004
【図３】
2007322621.tif 000005
【図４】
2007322621.tif 000006
【図５】
2007322621.tif 000007
【図６】
2007322621.tif 000008
【図７】
2007322621.tif 000009
【図８】
2007322621.tif 000010